(57)【要約】【課題】  セメント、充填材を含有するセメントモルタル組成物において、セメントモルタルへの配合安定性が良好であり、セメントモルタルのフロー性に問題がなく、シマリ性も充分に与える樹脂水分散体であり、さらにはセメントの硬化も遅延なく進行し、下地コンクリートへの密着性が良好で、かつ下地コンクリートへの追随性も良好で、耐久性、耐水性が良好である樹脂モルタル組成物を提供することを目的とする。【解決手段】  特定の単量体組成物から得られる樹脂水分散体であって、その樹脂水分散体のカルボキシル基の分布が一定範囲にあることによって、樹脂水分散体、セメント、充填材との組み合わせにおいて前記課題を解決するために有効であることを見いだした。【選択図】  選択図なし【特許請求の範囲】
【請求項１】
エチレン性不飽和ジカルボン酸単量体（ａ）０．１〜５質量％、（ａ）と共重合可能なその他のビニル系単量体（ｂ）９５〜９９．９質量％とを含む単量体組成物を乳化重合して得られる樹脂水分散体（１）であって、樹脂水分散体（１）のカルボキシル基の分布が水層に１０〜３０％（当量比）、樹脂水分散体粒子表面に２０〜４０％（当量比）であることを特徴とするセメントモルタル用樹脂水分散体。
【請求項２】
セメント（２）１００質量部に対して、充填材（３）が５〜６００質量部、及び請求項１の樹脂水分散体（１）０．５〜１５０質量部（固形分）を含むセメントモルタル組成物。
【発明の詳細な説明】
【技術分野】
【０００１】
本発明は土木・建築分野において使用されるセメントモルタル用樹脂水分散体、及びその組成物に関するものであり、例えば建築物の補修材、床材、防水材、保護材、防食材、仕上げ材、薄塗り材、接着剤等に使用されるものである。
詳細には樹脂水分散体、セメント、充填材を含有するセメントモルタル組成物において、良好な配合安定性、良好なセメントモルタルフロー性、シマリ性（セメントモルタル組成物のシマリ時間が長い）を与える樹脂水分散体である。さらには、本発明のセメントモルタル組成物はセメントの硬化遅延が少なく、かつそのセメントモルタル硬化物も下地コンクリートに対する良好な密着性を与えるため、下地コンクリートへの追随性が良好であるとともに、耐環境特性、耐水性も良好である。
【背景技術】
【０００２】
従来からセメントモルタルの物性改良を目的に、セメントモルタルに樹脂水分散体の配合が用いられてきた。樹脂水分散体を配合することにより、下地コンクリートへの密着性の向上、セメントモルタル硬化物のひび割れ解消、またセメントモルタル硬化物の耐水性、耐薬品性の向上、中性化防止、耐磨耗性向上が図られてきた。セメントモルタルに使用される樹脂水分散体としては、エチレン−酢ビ系エマルジョン、スチレン−ブタジエン系ラテックス、スチレン−（メタ）アクリル酸エステル系エマルジョン、（メタ）アクリル酸エステル系エマルジョン等が使われている。その中でも、耐久性、耐環境特性、耐薬品性、耐水性、耐候性等が求められる用途においては、スチレン−（メタ）アクリル酸エステル系エマルジョン、（メタ）アクリル酸エステル系エマルジョンが特に使用されている。
【０００３】
近年、現場作業での効率化が求められている中で、樹脂含有のセメントモルタルの作業性向上も強く求められている。しかしながら、従来のスチレン−（メタ）アクリル酸エステル系エマルジョン、（メタ）アクリル酸エステル系エマルジョンをセメントモルタルに配合すると、セメントモルタルのフロー性が低下する、またセメントモルタルの硬化を遅延させるため、次の作業への移行に時間がかかり工程全体のスケジュールを伸ばす等の問題点を有しており、改善が要望されて来た。
これに対して、特許文献１ではノニオン系乳化剤存在下特定量メタクリル酸を含む単量体組成物を乳化重合し、次いでカルボキシル基を持つ単量体を含まない単量体組成物を乳化重合して得られるエマルジョンをセメント用に用いる技術が開示されている。本開示技術ではセメントモルタルにエマルジョンを配合した時の混和性（配合性）の改良、及びセメント水和速度（硬化）の遅延に対する改良が記載されているが、現在求められているセメント硬化性に関しては充分ではない。
【０００４】
さらに、特許文献２ではカルボキシル基を有する不飽和単量体とアクリル酸エステルおよびメタクリル酸エステルから選ばれる不飽和単量体であって、ガラス転移温度が２２０〜２７０Ｋである混合物を、エチレン性不飽和結合とポリオキシアルキレン基とを有する分子を含む乳化剤を用いて乳化重合して得られるポリマーエマルジョンの技術の開示がある。本開示技術においても、セメントとの混和性、及びコンクリートへの付着性は向上するものの、セメントの硬化遅延に対しては効果改善が充分ではない。
【特許文献１】特開昭５４−４３２８５号公報
【特許文献１】特開平１０−２５１３１３号公報
【発明の開示】
【発明が解決しようとする課題】
【０００５】
本発明は、セメント、充填材を含有するセメントモルタル組成物において、配合安定性が良好であり、セメントモルタルのフロー性が良好であり、シマリ性も充分に与える樹脂水分散体であり、さらにはセメントの硬化も遅延なく進行し、下地コンクリートへの密着性が良好で、かつ下地コンクリートへの追随性も良好で、耐環境性、耐水性が良好である樹脂モルタル組成物を提供することを目的とする。
【課題を解決するための手段】
【０００６】
本発明者は、特定の単量体組成物から得られる樹脂水分散体であって、その樹脂水分散体のカルボキシル基の分布が一定範囲にあることによって、樹脂水分散体、セメント、充填材との組み合わせにおいて前記課題を解決するために有効であることを見いだし、本発明をなすに至った。
すなわち、本発明は、
１．エチレン性不飽和モノカルボン酸単量体（ａ）０．１〜５質量％、（ａ）と共重合可能なその他のビニル系単量体（ｂ）９５〜９９．９質量％とを含む単量体組成物を乳化重合して得られる樹脂水分散体（１）であって、樹脂水分散体（１）のカルボキシル基の分布が水層に１０〜３０％（当量比）、樹脂水分散体粒子表面に２０〜４０％（当量比）であることを特徴とするセメントモルタル用樹脂水分散体であり、
２．セメント（２）１００質量部に対して、充填材（３）が５〜６００質量部、及び請求項１の樹脂水分散体（１）０．５〜１５０質量部（固形分）を含むセメントモルタル組成物である。
【発明の効果】
【０００７】
本発明の樹脂水分散体はセメントモルタルへの配合性、セメントモルタルのフロー性、シマリ性に問題なく、かつセメントの硬化遅延がなく、下地コンクリートへの密着性、追随性が良好で、耐水性、耐環境特性も優れた効果を有する。
【発明を実施するための最良の形態】
【０００８】
本発明について、以下に具体的に説明する。
本発明の樹脂水分散体は、エチレン性不飽和ジカルボン酸単量体（ａ）０．１〜５質量％、（ａ）と共重合可能なその他のビニル系単量体（ｂ）９５〜９９．９質量％とを含む単量体組成物を乳化重合して得られる樹脂水分散体（１）であって、樹脂水分散体（１）のカルボキシル基の分布が水層に１０〜３０％（当量比）、樹脂水分散体粒子表面に２０〜４０％（当量比）である。
本発明の樹脂水分散体（１）でエチレン性不飽和ジカルボン酸単量体（ａ）を用いることによりセメントモルタルとの配合性、セメントモルタルのフロー性、下地コンクリートへの密着性に問題がない。
【０００９】
本発明の樹脂水分散体（１）に用いられるエチレン性不飽和ジカルボン酸単量体（ａ）としては例えば、イタコン酸、フマル酸、マレイン酸などが挙げられる。好ましくはイタコン酸である。
エチレン不飽和ジカルボン酸単量体（ａ）は、単量体組成物中０．１〜５質量％である。０．１質量％以上でセメントモルタルフロー性に問題がなく、５質量％以下で下地コンクリートへの密着性、セメント硬化に問題がない。好ましくは２〜４質量％である。
【００１０】
本発明の樹脂水分散体（１）で用いられる（ａ）と共重合可能なその他のビニル系単量体（ｂ）としては、例えば（イ）芳香族ビニル単量体、（ロ）（メタ）アクリル酸エステル単量体、（ハ）アミド基含有ビニル単量体、（ニ）ヒドロキシル基含有ビニル単量体、（ホ）エチレン性不飽和モノカルボン酸単量体、（ヘ）エポキシ基含有ビニル単量体、（ト）メチロール基含有ビニル単量体、（チ）アルコキシメチル基含有ビニル単量体、（リ）シアノ基含有ビニル単量体、（ヌ）ラジカル重合性の二重結合を２個以上有しているビニル系単量体、（ル）加水分解性シリル基を有するビニル系単量体などが挙げられる。
【００１１】
（イ）芳香族ビニル単量体としては、例えば、スチレン、ビニルトルエン、α−メチルスチレンなどが挙げられる。好ましくはスチレンである。
（ロ）（メタ）アクリル酸エステル単量体としては、例えば、メチルアクリレート、エチルアクリレート、プロピルアクリレート、イソプロピルアクリレート、ブチルアクリレート、イソブチルアクリレート、ｎ−ヘキシルアクリレート、シクロヘキシルアクリレート、２−エチルヘキシルアクリレート、ラウリルアクリレート、ベンジルアクリレート、フェニルアクリレート、メチルメタクリレート、エチルメタクリレート、プロピルメタクリレート、イソプロピルアクリレート、ブチルメタクリレート、イソブチルメタクリレート、ｎ−ヘキシルメタクリレート、シクロヘキシルメタクリレート、２−エチルヘキシルメタクリレート、ラウリルメタクリレート、ベンジルメタクリレート、フェニルメタクリレート等が挙げられる。好ましくは、ブチルアクリレート、２−エチルヘキシルアクリレート、メチルメタクリレート、ブチルメタクリレート、シクロヘキシルメタクリレートである。
【００１２】
（ハ）アミド基含有ビニル単量体としては、例えば、アクリルアミド、メタクリルアミド、Ｎ，Ｎ−メチレンビスアクリルアミド、ダイアセトンアクリルアミド、ダイアセトンメタクリルアミド、マレイン酸アミド、マレイミド等を挙げることができる。好ましくはアクリルアミド、メタクリルアミドである。
（ニ）ヒドロキシル基含有ビニル単量体としては、例えば、ヒドロキシエチルアクリレート、ヒドロキシエチルメタクリレート、ヒドロキシプロピルアクリレート、ヒドロキシプロピルメタクリレート、ポリエチレングリコールアクリレート、ポリエチレングリコールメタクリレート等が挙げられる。好ましくはヒドロキシエチルアクリレート、ヒドロキシエチルメタクリレートである。
【００１３】
（ホ）エチレン性不飽和モノカルボン酸単量体としては、例えば、アクリル酸、メタクリル酸、マレイン酸のモノエステル、フマル酸のモノエステル、イタコン酸のモノエステルなどが挙げられる。好ましくは。メタクリル酸、アクリル酸である。
（ヘ）エポキシ基含有ビニル単量体としては、例えば、グリシジルアクリレート、グリシジルメタクリレート、アリルグリシジルエーテル、メチルグリシジルアクリレート、メチルグリシジルメタクリレートなどが挙げられる。好ましくはグリシジルメタクリレートである。
（ト）メチロール基含有ビニル単量体としては、例えば、Ｎ−メチロールアクリルアミド、Ｎ−メチロールメタクリルアミド、ジメチロールアクリルアミド、ジメチロールメタクリルアミドなどが挙げられる。
（チ）アルコキシメチル基含有ビニル単量体としては、例えば、Ｎ−メトキシメチルアクリルアミド、Ｎ−メトキシメチルメタクリルアミド、Ｎ−ブトキシメチルアクリルアミド、Ｎ−ブトキシメチルメタクリルアミドなどが挙げられる。
【００１４】
（リ）シアノ基含有ビニル単量体としては、例えば、アクリロニトリル、メタクリロニトリルなどが挙げられる。
（ヌ）ラジカル重合性の二重結合を２個以上有しているビニル系単量体としては、例えば、ジビニルベンゼン、ポリオキシエチレンジアクリレート、ポリオキシエチレンジメタクリレート、ポリオキシプロピレンジアクリレート、ポリオキシプロピレンジメタクリレート、ネオペンチルグリコールジアクリレート、ネオペンチルグリコールジメタクリレート、ブタンジオールジアクリレート、ブタンジオールジメタクリレート、トリメチロールプロパントリアクリレート、トリメチロールプロパントリメタクリレート、ペンタエリスリトールテトラアクリレート、ペンタエリスリトールテトラメタクリレートなどが挙げられる。
（ル）加水分解性シリル基を有するビニル系単量体としては、例えばビニルシラン、γ−アクリロキシプロピルトリメトキシシラン、γ−アクリロキシプロピルトリエトキシシラン、γ−メタクリロキシプロピルトリメトキシシラン、γ−メタクリロキシプロピルトリエトキシシラン等が挙げられる。
【００１５】
また、上記単量体に加えて、本発明の樹脂水分散体に要求される様々な品質・物性を改良するために、上記以外の単量体成分を使用することもできる。それらの単量体としては、上記の単量体と共重合可能なその他のビニル系単量体（ヲ）が使用できる。例えば、アミノ基、スルホン酸基、リン酸基などの官能基を有する各種のビニル系単量体、さらには酢酸ビニル、プロピオン酸ビニル、バーサチック酸ビニル、ビニルピロリドン、メチルビニルケトン、ブタジエン、エチレン、プロピレン、塩化ビニル、塩化ビニリデンなども所望に応じて使用できる。
【００１６】
（ａ）と共重合可能なその他のビニル系単量体（ｂ）は、単量体組成物中９５〜９９．９質量％である。９５質量％以上でセメントモルタル配合安定性、下地コンクリートへの密着性等に問題がなく、９９．９質量％以下でセメント硬化に問題がない。好ましくは９６〜９９質量％である。
本発明の樹脂水分散体（１）は通常の乳化重合法によって得られる。乳化重合の方法に関しては特に制限はなく、従来公知の方法を用いることができる。すなわち、水性媒体中で単量体組成物、界面活性剤、ラジカル重合開始剤および必要に応じて用いられる連鎖移動剤等の他の添加剤成分などを基本組成成分とする分散系において、単量体組成物を重合する方法である。乳化重合に際しては、供給する単量体組成物の組成を全重合過程で一定にする方法や重合過程で逐次、あるいは連続的に変化させることによって、生成するアクリル系エマルジョン粒子の形態的な組成変化を与える方法など所望に応じてさまざまな方法が利用できる。
【００１７】
本発明で用いられるラジカル重合開始剤としては、熱または還元性物質によりラジカル分解して単量体の付加重合を開始させるものであり、無機系開始剤および有機系開始剤のいずれも使用できる。このようなものとしては、水溶性、油溶性の重合開始剤が使用できる。水溶性の重合開始剤としては例えばペルオキソ二硫酸塩、過酸化物、水溶性のアゾビス化合物、過酸化物−還元剤のレドックス系などが挙げられ、ペルオキソ二硫酸塩としては例えばペルオキソ二硫酸カリウム（ＫＰＳ）、ペルオキソ二硫酸ナトリウム（ＮＰＳ）、ペルオキソ二硫酸アンモニウム（ＡＰＳ）などが挙げられ、過酸化物としては例えば過酸化水素、ｔ−ブチルハイドロパーオキサイド、ｔ―ブチルパーオキシマレイン酸、コハク酸パーオキシド、過酸化ベンゾイルなどが挙げられ、水溶性アゾビス化合物としては、例えば２，２−アゾビス（Ｎ−ヒドロキシエチルイソブチルアミド）、２、２−アゾビス（２−アミジノプロパン）２塩化水素、４，４−アゾビス（４−シアノペンタン酸）などが挙げられ、過酸化物−還元剤のレドックス系としては、例えば先の過酸化物にナトリウムスルホオキシレートホルムアルデヒド、亜硫酸水素ナトリウム、チオ硫酸ナトリウム、ヒドロキシメタンスルフィン酸ナトリウム、Ｌ−アスコルビン酸、およびその塩、第一銅塩、第一鉄塩などの還元剤を重合開始剤に組み合わせて用いることもできる。
【００１８】
ラジカル重合開始剤の量としては、単量体組成物１００質量部に対して、ラジカル重合開始剤０．０５〜１質量部を用いることができる。
本発明で用いられる界面活性剤は、一分子中に少なくとも一つ以上の親水基と一つ以上の親油基を有する化合物を指す。界面活性剤としては、例えば非反応性のアルキル硫酸エステル、ポリオキシエチレンアルキルエーテル硫酸エステル塩、アルキルベンゼンスルフォン酸塩、アルキルナフタレンスルフォン酸塩、アルキルスルホコハク酸塩、アルキルジフェニルエーテルジスルフォン酸塩、ナフタレンスルフォン酸ホルマリン縮合物、ポリオキシエチレン多環フェニルエーテル硫酸エステル塩、ポリオキシエチレンジスチレン化フェニルエーテル硫酸エステル塩、脂肪酸塩、アルキルリン酸塩、ポリオキシエチレンアルキルフェニルエーテル硫酸エステル塩などのアニオン性界面活性剤が挙げられ、また非反応性のポリオキシエチレンアルキルエーテル、ポリオキシアルキレンアルキルエーテル、ポリオキシエチレン多環フェニルエーテル、ポリオキシエチレンジスチレン化フェニルエーテル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、アルキルアルカノールアミド、ポリオキシエチレンアルキルフェニルエーテルなどのノニオン性界面活性剤が挙げられる。
【００１９】
これらのほかに親水基と親油基を有する界面活性剤の化学構造式の中にエチレン性２重結合を導入した、いわゆる反応性界面活性剤を用いても良い。
反応性界面活性剤の中でアニオン性界面活性剤としては、例えばスルホン酸基、スルホネート基又は硫酸エステル基及びこれらの塩を有するエチレン性不飽和単量体であり、スルホン酸基、又はそのアンモニウム塩かアルカリ金属塩である基（アンモニウムスルホネート基、又はアルカリ金属スルホネート基）を有する化合物であることが好ましい。例えばアルキルアリルスルホコハク酸塩（例えば三洋化成（株）エレミノール（商標）ＪＳ−２、ＪＳ−５、例えば花王（株）製ラテムル（商標）Ｓ−１２０、Ｓ−１８０Ａ、Ｓ−１８０等が挙げられる）、例えばポリオキシエチレンアルキルプロペニルフェニルエーテル硫酸エステル塩（例えば第一工業製薬（株）製アクアロン（商標）ＨＳ−１０等が挙げられる）、例えばα−〔１−〔（アリルオキシ）メチル〕−２−（ノニルフェノキシ）エチル〕−ω−ポリオキシエチレン硫酸エステル塩（例えば旭電化工業（株）製アデカリアソープ（商標）ＳＥ−１０２５Ｎ等が挙げられる）、例えばアンモニウム＝α−スルホナト−ω−１−（アリルオキシメチル）アルキルオキシポリオキシエチレン（例えば第一工業製薬（株）製アクアロンＫＨ−１０などが挙げられる）など、スチレンスルホン酸塩が挙げられる。
【００２０】
また、反応性界面活性剤でノニオン性界面活性剤としては、例えばα−〔１−〔（アリルオキシ）メチル〕−２−（ノニルフェノキシ）エチル〕−ω−ヒドロキシポリオキシエチレン（例えば旭電化工業（株）製アデカリアソープＮＥ−２０、ＮＥ−３０、ＮＥ−４０等が挙げられる）、例えばポリオキシエチレンアルキルプロペニルフェニルエーテル（例えば第一工業製薬（株）製アクアロンＲＮ−１０、ＲＮ−２０、ＲＮ−３０、ＲＮ−５０等が挙げられる）などが挙げられる。
界面活性剤の量としては、単量体組成物１００質量部に対してアニオン界面活性剤０．１〜３質量部、ノニオン界面活性剤０．１〜３０質量部を用いることができる。
【００２１】
連鎖移動剤としては、ｎ−ブチルメルカプタン、ｔ−ブチルメルカプタン、ｎ−オクチルメルカプタン、ｎ−ラウリルメルカプタン、ｎ−ドデシルメルカプタンなどのメルカプタン類、テトラメチルチウラジウムジスルフィドなどのジスルフィド類、四塩化炭素などのハロゲン化誘導体、α−メチルスチレンダイマーなどが挙げられ、単独または２種以上組み合わせて用いることができる。好ましくはｎ−ドデシルメルカプタンである。
連鎖移動剤の量としては、単量体組成物１００質量部に対して連鎖移動剤０〜１質量部を用いることができる。
この乳化重合における重合温度は、通常６０〜１００℃の範囲で選ばれるが、レドックス重合法等により、より低い温度例えば２０〜４０℃で重合を行っても良い。
【００２２】
本発明の樹脂水分散体（１）の粒子径は特に限定されない。粒子径コントロール方法は例えば、シードラテックス、界面活性剤の使用割合などによって調整することができ、一般にそれらの使用割合を高くするほど生成するラテックスの平均粒子径は小さくなり、その逆は平均粒子径が大きくなる傾向がある。なお、シードラテックスの重合は、本発明のラテックスの重合に先だって同一反応容器で行っても、異なる反応容器で重合したシードラテックスを用いても良い。好ましい粒子径は５０〜４００ｎｍである。
本発明の樹脂水分散体（１）は、長期の分散安定性を保つため、アンモニア、ジメチルアミノエタノールなどのアミン類、水酸化ナトリウム、水酸化カリウム等の塩基性アルカリ金属化合物等を用いてｐＨ５〜１２の範囲に調整することが好ましい。また、樹脂水分散体（１）の固形分としては、３０〜７０質量％であることが好ましい。
【００２３】
本発明において、カルボキシル基含有物の分布が性能発現のために特に重要である。すなわち、水層中に存在するカルボキシル基含有物のカルボキシル基量と、樹脂水分散体粒子表面に存在するカルボキシル基含有物のカルボキシル基量の比率が重要である。樹脂水分散体（１）のカルボキシル基の分布は、水層に１０〜３０％（当量比）、樹脂水分散体粒子表面に２０〜４０％（当量比）である。
【００２４】
水層中に存在するカルボキシル基含有物のカルボキシル基量は、次のように定義される。すなわち、樹脂水分散体を固形分２０％に希釈し、遠心分離機にかけ粒子相と水層を分離した後、水層を酸塩基滴定して定量されるカルボキシル基量（当量）とする。これを（Ａ）とする［（Ａ）は樹脂水分散体固形分換算］。また、水層と粒子表面に存在するカルボキシル基量は、次のように定義される。すなわち、樹脂水分散体を固形分２０％に希釈した後、樹脂水分散体そのものを酸塩基滴定して定量されるカルボキシル基量（当量）とする。これを（Ｂ）とする［（Ｂ）も樹脂水分散体固形分換算］。粒子表面に存在するカルボキシル基量は（Ｂ）から（Ａ）を引いた値とし、これを（Ｃ）とする。
【００２５】
樹脂水分散体の全カルボキシル基量（当量）は、仕込みから計算された（Ｄ）とする［（Ｄ）も樹脂水分散体固形分換算］。水層中のカルボキシル基の分布は（Ａ）／（Ｄ）をパーセントで表し、粒子表面のカルボキシル基量は（Ｃ）／（Ｄ）をパーセントで表す。
本発明の樹脂水分散体（１）のカルボキシル基の分布において水層に１０〜３０％（当量比）であり、１０％以上でセメントモルタルフロー性に問題なく、３０％以下でセメントモルタル硬化物の耐水性に問題がない。また樹脂水分散体粒子表面に２０〜４０％（当量比）であり、２０％以上でセメントモルタルとの配合安定性、下地コンクリートへの密着性に問題がなく、４０％以下でセメント硬化に問題がない。好ましくは、樹脂水分散体（１）のカルボキシル基の分布は、水層に１５〜２５％（当量比）、樹脂水分散体粒子表面に２５〜３５％（当量比）である。
カルボキシル基の定量に用いる酸塩基滴定において、水分散体はあらかじめカチオン性イオン交換樹脂にかける。ついで攪拌下に水酸化カリウム水溶液で滴定し、電気伝導度曲線を描き、屈曲点よりカルボキシル基の量を求める。
【００２６】
本発明の樹脂水分散体（１）のカルボキシル基の分布を達成するための処方は、例えば以下の方法が挙げられる。例えば、重合後の樹脂水分散体から限外ろ過等を用いて水層成分をコントロールし、カルボキシル基分布が本発明の範囲にする方法が挙げられる。また乳化重合時に本発明の範囲となるよう処方からの達成する方法が挙げられる。乳化重合時にカルボキシル基分布をコントロールさせる方法としては、例えば乳化重合時に単量体組成物を２段以上で添加し、かつ各段におけるエチレン性不飽和ジカルボン酸単量体割合、必要に応じて使用するエチレン性不飽和モノカルボン酸単量体割合をコントロールすることである。たとえば、全エチレン性不飽和ジカルボン酸単量体の７０質量％以上を１段目に重合し、その後残りの単量体組成物を使用して乳化重合を行うこともでき、さらには使用する全エチレン性不飽和ジカルボン酸単量体量の８０質量％を１段目に重合し、次いで残りのエチレン性不飽和ジカルボン酸単量体、及び全エチレン性不飽和モノカルボン酸単量体の６０％以上を存在させた単量体組成物を２段目に乳化重合を行い、残りの段で残りのエチレン性不飽和モノカルボン酸単量体を使用して乳化重合するものである。１段目のエチレン性不飽和ジカルボン酸単量体の量が全エチレン性不飽和ジカルボン酸単量体の７０％以上で配合安定性、セメントモルタルのフロー性に問題がない。
【００２７】
乳化重合時にカルボキシル基分布をコントロールさせる方法として好ましいのは、１段目のエチレン性不飽和ジカルボン酸単量体量の量が全エチレン性不飽和ジカルボン酸単量体の８０質量％以上である。
乳化重合を２段以上で行う際、１段目はエチレン性不飽和ジカルボン酸単量体の重合が好ましく、２段目の単量体組成物は全単量体組成物に対して５０〜９０質量％であり、最終段の単量体組成物は全単量体組成物に対して１０〜５０質量％である。２段目の単量体組成物は全単量体組成物に対して５０質量％以上でコンクリートへの密着性に問題がなく、９０質量％以下で配合性に問題がない。好ましくは、乳化重合は３段で行うことである。
【００２８】
本発明において、乳化重合を３段で行う際の好ましい組成は、例えば以下の通りである。
１段目において、全単量体組成物中のエチレン性不飽和ジカルボン酸単量体が０．５〜４質量％である。０．５質量％以上でセメントモルタルへの配合安定性に問題がなく、４質量％以下でセメント硬化に問題がない。
２段目の使用される単量体組成物中、エチレン性不飽和モノカルボン酸単量体が２〜８質量％、芳香族ビニル単量体が２０〜６０質量％、（メタ）アクリルエステル単量体が３０〜７０質量％、これ以外のビニル系単量体が０〜２０質量％である。エチレン性不飽和モノカルボン酸単量体が２質量％以上で下地コンクリートへの密着性に問題がなく、８質量％以下でセメントの硬化に問題がない。芳香族ビニル単量体が２０質量％以上で耐久性に問題がなく、６０質量％以下で下地コンクリートへの密着性に問題がない。（メタ）アクリル酸エステル単量体が３０質量％以上で下地コンクリートへの密着性に問題がなく、７０質量％以下でセメントモルタル硬化物の耐水性に問題がない。
【００２９】
３段目に使用される単量体組成物中、エチレン性不飽和モノカルボン酸単量体が０．５〜３質量％、芳香族ビニル単量体が０〜６０質量％、（メタ）アクリル酸エステル単量体が９７〜９９．５質量％、これ以外のビニル系単量体が０〜２０質量％である。エチレン性不飽和モノカルボン酸単量体が０．５質量％以上で下地コンクリートへの密着性に問題がなく、３質量％以下でセメントの硬化に問題がない。（メタ）アクリル酸エステル単量体が９７質量％以上でセメントモルタル硬化物の耐久性に問題がなく、９９．５質量％以下でセメントモルタル硬化物の耐水性に問題がない。
乳化重合を３段で行う場合、各段の単量体組成物の質量比は以下が好ましい。１段目は０．５〜２質量％、２段目は５０〜９５質量％、３段目は１０〜３０質量％である。
【００３０】
本発明の樹脂水分散体のガラス転移温度は−４０〜４０℃が好ましい。−４０以上で下地コンクリートへの密着性に問題がない。４０℃以下でセメントモルタル硬化物の耐久性に問題がない。例えば、乳化重合を３段で行う場合の各段のガラス転移温度は以下が好ましい。１段目は８０〜１２０℃、２段目は−４０〜０℃、３段目は０〜４０℃である。
本発明の樹脂水分散体（１）には性能を向上させるために、以下の材料を配合してもよい。例えば、水溶性樹脂、溶剤、可塑剤、消泡剤、増粘剤、レベリング剤、分散剤、カップリング剤、着色剤、耐水化剤、潤滑剤、ｐＨ調整剤、防腐剤、無機顔料、有機顔料、界面活性剤、架橋剤、例えばエポキシ系化合物、多価金属化合物、イソシアネート系化合物などが挙げられる。
【００３１】
本発明に用いられるセメント（２）としては、例えばＪＩＳ  Ｒ５２１０（ポルトランドセメント）、Ｒ５２１１（高炉セメント）、Ｒ５２１２（シリカセメント）、Ｒ５２１３（フライアッシュセメント）に規定されている、普通ポルトランドセメント、早強ポルトランドセメント、超早強ポルトランドセメント、中庸熱ポルトランドセメント、耐硫酸塩ポルトランドセメント、高炉セメント、シリカセメント、フライアッシュセメントが使用でき、また社団法人セメント協会が、セメントの常識（１９９４年３月発行）に記載している、特殊セメント、白色ポルトランドセメント、セメント系固化材、アルミナセメント、超速硬セメント、コロイドセメント、湯井セメント、地熱井セメント、膨張セメント、その他特殊セメント等種々のセメントを使用できる。
【００３２】
本発明に用いられる充填材（３）としては、一般的にセメントモルタルに用いられる砂、珪砂、寒水砂、天然及び人工軽量骨材等が使用でき、また無機または有機の顔料等も用いることができ例えば、無機顔料ではマグネシウム、カルシウム、亜鉛、バリウム、チタン、アルミニウム、アンチモン、鉛などの各種金属酸化物、水酸化物、硫化物、炭酸塩、硫酸塩または珪酸化合物などが挙げられる。具体的には例えば、炭酸カルシウム、カオリン、タルク、二酸化チタン、水酸化アルミニウム、シリカ、石膏、バライト粉、アルミナホワイト、サチンホワイトなどである。有機顔料ではポリスチレン、ポリエチレン、ポリ塩化ビニルなどの固体高分子微粉末などが挙げられる。
【００３３】
本発明におけるその使用量はセメント（２）１００質量部に対して充填材（３）が５〜６００質量部、本発明の樹脂水分散体（１）０．５〜１５０質量部（固形分）である。充填材５質量部以上で、接着強さの増加と、乾燥に伴うひび割れに問題ない。一方、６００質量部以下で、接着強さに問題がない。好ましくは５０〜５００質量部の範囲である。
また、本発明の樹脂水分散体（１）０．５質量部以上でひび割れ、下地コンクリートへの接着性に問題がなく、１５０質量部以下で接着性、モルタル組成物の配合安定性に問題ない。好ましくは１〜８０質量部の範囲である。さらに好ましくは２〜５０質量部の範囲である。
【００３４】
本発明のセメントモルタル組成物の配合法は特に限定されない。樹脂水分散体、セメント、充填材を一緒に混合しても良く、順次混合してもよい。
本発明の樹脂モルタル組成物の塗布方法は特に限定されない。コテ塗り、ウールローラー塗り、マスチックローラー塗り、スプレー塗布、ロールコーター塗布等いずれでもよい。
本発明のセメントモルタル組成物は、上記の成分に限定されるものではなく、他のいかなる成分を添加するようにしても良い。例えば、減水剤及び流動化剤（ポリカルボン酸系、メラミンスルホン酸系、ナフタリンスルホン酸系、リグニンスルホン酸系など）、収縮低減剤（グリコールエーテル系、ポリエーテル系等）、耐寒剤（塩化カルシウム、珪酸塩等）、防水剤（ステアリン酸、シリコン系等）、防錆剤（リン酸塩、亜硝酸塩等）、粘度調整剤（メチルセルロース、ヒドロキシエチルセルロース、ポリビニルアルコール等）、凝結調整剤（リン酸塩等）、膨張剤（エトリンガイト系、石灰系等）、着色剤（酸化鉄、酸化クロム等）、消泡剤（シリコン系、鉱油系等）、補強材（鋼繊維、ガラス繊維、合成繊維等）、界面活性剤（アニオン、ノニオン、カチオン系等）、さらには増粘剤、レベリング剤、成膜助剤、溶剤、可塑剤、分散剤、耐水化剤、潤滑剤等が挙げられる。
【００３５】
また、本発明のセメントモルタル組成物に本発明の樹脂水分散体以外のエマルジョン、ラテックスを配合してもよい。例えば、酢酸ビニルエマルジョン、エチレン-酢酸ビニルエマルジョン、ウレタンエマルジョン、スチレン-ブタジエンラテックス、アクリロニトリル-ブタジエンラテックスなどが挙げられる。さらに、再乳化型の粉末樹脂をも配合してもよい。
【実施例】
【００３６】
本発明を実施例に基づいて説明する。本発明の実施様態は、これらによって限定されるものではない。なお。例中の部数は、すべて有り姿での部数（即ち、樹脂水分散体は水を含有したそのものの部数である）を示した。また、「部」は特に断らない限り「質量部」を示すものである。
各特性は次ぎのようにして求めた。
（１）樹脂水分散体のカルボキシル基分布の測定
1)樹脂水分散体を固形分２０％に調整した。
2)２０％固形分の樹脂水分散体を５ｇ精秤し（この時の質量Ｓ１［ｇ］）、次いで５％濃度のノニオン乳化剤を５ｇ追加、最後に蒸留水で５０ｍｌにした。
このサンプルを０．５Ｎの水酸化カリウム水溶液で中和滴定を実施した。この時の滴定量Ｔ１［ｍｌ］。
（粒子表面＋水層）のカルボキシル基量（Ｂ）＝（０．５×Ｔ１）／（Ｓ１×０．２）［ｍｅｑ／ｇ−固形分樹脂水分散体］
3)２０％固形分の樹脂水分散体を、遠心分離機を用いて水層を分離する。回転数は２６０００ｒｐｍ、回転時間は４時間とした。
水層部の固形分を測定する。この時の固形分をＮ１［％］。
【００３７】
4)分離した水層部２０ｇを精秤し（この時の質量をＳ２［ｇ］）、蒸留水で５０ｍｌにした。このサンプルを０．５Ｎの水酸化カリウム水溶液で中和滴定を実施した。この時の滴定量Ｔ２［ｍｌ］。
水層のカルボキシル基量（Ａ）＝（０．５×Ｔ２）×Ｗ１／（Ｎ１×Ｓ１）
［ｍｅｑ／ｇ−固形分樹脂水分散体］
ここでＷ１は次式より求める。
Ｗ１＝（Ｎ１／２０）×（８０／（１００−Ｎ１））
5)粒子表面のカルボキシル基量（Ｃ）＝（Ｂ）−（Ａ）
6)全カルボキシル基量（Ｄ）＝（仕込みカルボン酸質量部／カルボキシル基１個あたりの分子量）×１０００／全単量体の質量部［ｍｅｑ／ｇ−固形分樹脂水分散体］
7)水層のカルボキシル基の分布＝（Ａ）×１００／（Ｄ）［％］
粒子表面のカルボキシル基の分布＝（Ｃ）×１００／（Ｄ）［％］
【００３８】
（２）セメントモルタルの作業性
ＪＩＳ  Ａ  １１７１−２０００（ポリマーセメントモルタルの試験方法）の５．ポリマーセメントモルタルの調整方法の手練りによる方法に準拠し、セメントモルタルを調整した。
ａ．フロー性：表２、表３に示すセメントモルタルを調整した後、住宅・都市整備公団の規格仕様書「セルフレベリング床材の品質試験基準」に準拠して試験を実施した。１６０ｍｍ以上を合格とした。
ｂ．粘度変化：表２、表３に示すセメントモルタルを調整した後、その後、２０℃に放置し４時間以上攪拌可能な時を合格とした。 
【００３９】
（３）セメントモルタル硬化物の接着強さ
ＪＩＳ  Ａ  １１７１−２０００（ポリマーセメントモルタルの試験方法）の７．２接着強さ試験に準拠して測定を行った。
（ａ）常態接着：但し、養生条件は水中養生後の放置日数は７日とし、接着強さを測定した。１．８N／mm２以上を合格とした。
（ｂ）耐水接着：常態接着用の試験サンプルを、２０℃の水中に２４時間浸漬し、湿潤状態のまま接着強さを測定した。１．５N／mm２以上を合格とした。
【００４０】
（４）セメントモルタル硬化物の接着耐久性
ＪＩＳ  Ａ  １１７１−２０００（ポリマーセメントモルタルの試験方法）の７．９接着耐久性試験に準拠して測定を行った。
但し、常態接着用の試験サンプルを用い、かつサイクル回数は２０回とした。１．０N／mm２以上を合格とした。
表１に示す単量体組成物を用いて、樹脂水分散体を得た。具体的方法は以下の通りである。
表１に示す２段目単量体組成物に、エマルゲン１５０（花王（株）製、ポリオキシエチレンアルキルエーテル）の２０％水溶液１６０質量部、エマールＤ−３−Ｄ（花王（株）製、ポリオキシエチレンアルキルエーテル硫酸ナトリウム）の２５％水溶液３．２質量部、ペルオキソ二硫酸アンモニウム２．４質量部、水５００質量部を添加し、ホモミキサーで攪拌を行いプレ乳化液を作製した。
また、別途３段目単量体組成物のプレ乳化液を次のように作製した。３段目単量体組成物に、エマルゲン１５０の２０％水溶液１２５部、エマールＤ−３−Ｄの２５％水溶液０．８質量部、ペルオキソ二硫酸アンモニウム０．６質量部、水２６０質量部を添加し、ホモミキサーで攪拌を行いプレ乳化液を作製した。
【００４１】
別に攪拌装置と温度調節用ジャケットを取り付けた重合容器に、シード粒子の水性分散体（粒子径４５ｎｍ、スチレン／メチルメタクリレート系重合体、固形分濃度３４％）１６部、水４５０質量部、及び１段目に使用するイタコン酸を仕込み、内温を８０℃に昇温し、次いでペルオキソ二硫酸アンモニウム０．５質量部を水２０質量部に溶解した水溶液を添加した。ペルオキソ二硫酸アンモニウム水溶液添加３０分後、前記２段目プレ乳化液を２．５時間かけて一定流速で添加した。同温度で０．５時間重合を続けた。次いで、３段目プレ乳化液を１時間かけて一定流速で添加した。同温度で１時間重合を続けた。
その後、冷却し、１０％濃度の水酸化ナトリウム水溶液を添加して、ｐＨ８に調整した。次いで、２００メッシュの金網を用いてろ過を行い、固形分が４５％となるよう水を配合し、樹脂水分散体を得た。
【００４２】
［実施例１〜６］
表２に記載のセメントモルタル組成物を調整し、ａ．作業性（フロー性、粘度変化）、ｂ．接着強さ（常態接着強さ、耐水接着強さ）、ｃ．硬化物の接着耐久性  の評価を行った。評価結果を表２に示す。
使用した原材料は、以下の通りである。
セメント：普通ポルトランドセメント（太平洋セメント株式会社製）
充填材：ＪＩＳ  Ｒ  ５２０１  １０．２記載の標準砂
【００４３】
［比較例１〜２］
表３に記載のセメントモルタル組成物を調整し、ａ．作業性（フロー性、粘度変化）、ｂ．接着強さ（常態接着強さ、耐水接着強さ）、ｃ．硬化物の接着耐久性  の評価を実施例と同様に行った。評価結果を表３に示す。
表３から分かるように、比較例１ではフロー性、粘度変化が不良であり、２では耐水接着、耐久性接着が不良である
【００４４】
【表１】
2005213135.tif 000002
【００４５】
【表２】
2005213135.tif 000003
【００４６】
【表３】
2005213135.tif 000004
【産業上の利用可能性】
【００４７】
本発明のセメントモルタル組成物の用途は特に限定されるものではない。例えば、建築物の防水材、補修材、養護材、仕上げ材、下地調整材、タイル接着用、防錆、グラウト用、パテ用、セルフレベリング床用、耐磨耗性床用、基礎コンクリート部の被覆材、デッキカバリング用、弾性モルタル用、塗料用、防食用、成型品用などの分野で好適に利用できる。